(57)【要約】【課題】優れた機械的強度、耐摩耗性、電気的耐久性を有し、種々の環境下においても安定性の高い転写材担持体および中間転写体、および、該転写材担持体または該中間転写体を有する電子写真装置を提供する。【解決手段】トナー像が転写される転写材を担持するための転写材担持体において、電荷輸送物質と結着樹脂を含有する電荷輸送層、および、導電層を有することを特徴とする転写材担持体または中間転写体。【選択図】      なし【特許請求の範囲】
【請求項１】
トナー像が転写される転写材を担持するための転写材担持体において、
電荷輸送物質と結着樹脂を含有する電荷輸送層、および、
導電層
を有することを特徴とする転写材担持体。
【請求項２】
前記電荷輸送物質が、窒素原子およびベンゼン環を有する構造を有する電荷輸送物質である請求項１に記載の転写材担持体。
【請求項３】
前記電荷輸送物質が、トリフェニルアミン構造、ヒドラゾン構造およびビフェニルジアミン構造からなる群より選択される構造を有する電荷輸送物質である請求項２に記載の転写材担持体。
【請求項４】
前記電荷輸送物質が、下記式（１）、（２）および（３）からなる群より選択される式で示される構造を有する電荷輸送物質である請求項３に記載の転写材担持体。
【外１】
2004191825.tif 000017
（式（１）中、Ｒ１１〜Ｒ１６は、それぞれ独立に、水素原子、ハロゲン原子、置換または無置換のアルキル基、置換または無置換のアルケニル基、置換または無置換のアリール基、置換または無置換のアルコキシ基、置換または無置換のアリールアミノ基、置換または無置換のアリールエーテル基、置換または無置換のアミノ基、または、置換または無置換のアミノアリールエーテル基を示すか、または、Ｒ１１とＲ１２は結合して環を形成してもよいし、Ｒ１３とＲ１４は結合して環を形成してもよいし、Ｒ１５とＲ１６は結合して環を形成してもよい。）
【外２】
2004191825.tif 000018
（式（２）中、Ｒ２１、Ｒ２２は、それぞれ独立に、水素原子、ハロゲン原子、置換または無置換のアルキル基、置換または無置換のアルケニル基、置換または無置換のアリール基、置換または無置換のアルコキシ基、置換または無置換のアルキリデン基、または、縮合多環式炭化水素を含む１価の基を示す。Ｒ２３、Ｒ２４は、それぞれ独立に、置換または無置換のアルキル基、置換または無置換のアルケニル基、置換または無置換のアリール基、置換または無置換のアルコキシ基、置換または無置換のアルキリデン基、または、縮合多環式炭化水素を含む１価の基を示し、Ｒ２３、Ｒ２４の少なくとも一方は、置換または無置換のアリール基である。）
【外３】
2004191825.tif 000019
（式（３）中、Ｒ３１、Ｒ３３は、それぞれ独立に、置換または無置換のアルキル基、置換または無置換のアルケニル基、または、置換または無置換のアルコキシ基を示す。Ｒ３２およびＲ３４は、それぞれ独立に、置換または無置換のアルキル基、置換または無置換のアルケニル基、置換または無置換のアリール基、または、置換または無置換のアルコキシ基を示す。）
【請求項５】
前記導電層が、少なくとも金属からなる層、または、少なくとも導電性フィラーを分散させた結着樹脂からなる層である請求項１〜４のいずれかに記載の転写材担持体。
【請求項６】
前記導電性フィラーが、金属微粒子、導電性カーボンブラック、導電性金属酸化物、導電性高分子微粒子およびイオン導電性物質からなる群より選択されるフィラーである請求項５に記載の転写材担持体。
【請求項７】
前記導電層が、少なくとも導電性フィラーを分散させた結着樹脂からなる層であって、かつ、該導電層の引っ張り弾性率（ヤング率）が４００〜１００００ＭＰａである請求項１〜６のいずれかに記載の転写材担持部材。
【請求項８】
電子写真感光体、該電子写真感光体上を帯電するための一次帯電手段、該一次帯電手段により帯電された電子写真感光体上に静電潜像を形成するための露光手段、該露光手段により形成された電子写真感光体上の静電潜像をトナーによって現像してトナー像を形成するための現像手段、該トナー像が転写される転写材を担持するための転写材担持体、該トナー像を該転写材に転写するために該転写材担持体を介して該転写材を帯電するための転写帯電手段を有する電子写真装置において、該転写材担持体が請求項１〜７のいずれかに記載の転写材担持体であることを特徴とする電子写真装置。
【請求項９】
前記転写帯電手段が、前記転写材担持体に接触して前記転写材を帯電するための接触転写帯電部材を有する手段である請求項８に記載の電子写真装置。
【請求項１０】
前記接触転写帯電部材が、転写帯電ローラー、転写帯電ブラシおよび転写帯電ブレードからなる群より選択される部材である請求項９に記載の電子写真装置。
【請求項１１】
前記転写帯電手段の極性が正である請求項８〜１０のいずれかに記載の電子写真装置。
【請求項１２】
電子写真感光体上に形成されたトナー像が転写され、転写された該トナー像を担持するための中間転写体において、
電荷輸送物質と結着樹脂を含有する電荷輸送層、および、
導電層
を有することを特徴とする中間転写体。
【請求項１３】
前記電荷輸送物質が、窒素原子およびベンゼン環を有する構造を有する電荷輸送物質である請求項１２に記載の中間転写体。
【請求項１４】
前記電荷輸送物質が、トリフェニルアミン構造、ヒドラゾン構造およびビフェニルジアミン構造からなる群より選択される構造を有する電荷輸送物質である請求項１３に記載の中間転写体。
【請求項１５】
前記電荷輸送物質が、下記式（１）、（２）および（３）からなる群より選択される式で示される構造を有する電荷輸送物質である請求項１４に記載の中間転写体。
【外４】
2004191825.tif 000020
（式（１）中、Ｒ１１〜Ｒ１６は、それぞれ独立に、水素原子、ハロゲン原子、置換または無置換のアルキル基、置換または無置換のアルケニル基、置換または無置換のアリール基、置換または無置換のアルコキシ基、置換または無置換のアリールアミノ基、置換または無置換のアリールエーテル基、置換または無置換のアミノ基、または、置換または無置換のアミノアリールエーテル基を示すか、または、Ｒ１１とＲ１２は結合して環を形成してもよいし、Ｒ１３とＲ１４は結合して環を形成してもよいし、Ｒ１５とＲ１６は結合して環を形成してもよい。）
【外５】
2004191825.tif 000021
（式（２）中、Ｒ２１、Ｒ２２は、それぞれ独立に、水素原子、ハロゲン原子、置換または無置換のアルキル基、置換または無置換のアルケニル基、置換または無置換のアリール基、置換または無置換のアルコキシ基、置換または無置換のアルキリデン基、または、縮合多環式炭化水素を含む１価の基を示す。Ｒ２３、Ｒ２４は、それぞれ独立に、置換または無置換のアルキル基、置換または無置換のアルケニル基、置換または無置換のアリール基、置換または無置換のアルコキシ基、置換または無置換のアルキリデン基、または、縮合多環式炭化水素を含む１価の基を示し、Ｒ２３、Ｒ２４の少なくとも一方は、置換または無置換のアリール基である。）
【外６】
2004191825.tif 000022
（式（３）中、Ｒ３１、Ｒ３３は、それぞれ独立に、置換または無置換のアルキル基、置換または無置換のアルケニル基、または、置換または無置換のアルコキシ基を示す。Ｒ３２およびＲ３４は、それぞれ独立に、置換または無置換のアルキル基、置換または無置換のアルケニル基、置換または無置換のアリール基、または、置換または無置換のアルコキシ基を示す。）
【請求項１６】
前記導電層が、少なくとも金属からなる層、または、少なくとも導電性フィラーを分散させた結着樹脂からなる層である請求項１２〜１５のいずれかに記載の中間転写体。
【請求項１７】
前記導電性フィラーが、金属微粒子、導電性カーボンブラック、導電性金属酸化物、導電性高分子微粒子およびイオン導電性物質からなる群より選択されるフィラーである請求項１６に記載の中間転写体。
【請求項１８】
前記導電層が、少なくとも導電性フィラーを分散させた結着樹脂からなる層であって、かつ、該導電層の引っ張り弾性率（ヤング率）が４００〜１００００ＭＰａである請求項１２〜１７のいずれかに記載の中間転写体。
【請求項１９】
電子写真感光体、該電子写真感光体上を帯電するための一次帯電手段、該一次帯電手段により帯電された電子写真感光体上に静電潜像を形成するための露光手段、該露光手段により形成された電子写真感光体上の静電潜像をトナーによって現像してトナー像を形成するための現像手段、該現像手段により形成された電子写真感光体上のトナー像が転写され、転写された該トナー像を担持するための中間転写体、該中間転写体に担持されたトナー像を転写材に転写するために該転写材を帯電するための転写帯電手段を有する電子写真装置において、
該中間転写体が請求項１２〜１８のいずれかに記載の中間転写体であることを特徴とする電子写真装置。
【請求項２０】
前記転写帯電手段が、前記中間転写体に接触して前記転写材を帯電するための接触転写帯電部材を有する手段である請求項１９に記載の電子写真装置。
【請求項２１】
前記接触転写帯電部材が、転写帯電ローラー、転写帯電ブラシおよび転写帯電ブレードからなる群より選択される部材である請求項２０に記載の電子写真装置。
【請求項２２】
前記転写帯電手段の極性が正である請求項１９〜２１のいずれかに記載の電子写真装置。
【発明の詳細な説明】
【０００１】
【発明の属する技術分野】
本発明は、転写材担持体、中間転写体および電子写真装置に関する。
【０００２】
【従来の技術】
近年、画像の多色化・フルカラー化を実現するために、シアン、マゼンタ、イエローの３色、または、シアン、マゼンタ、イエロー、ブラックの４色のトナーによるトナー像を、順次連続的に転写材担持体上の転写材に、または、中間転写体に転写を行う電子写真装置（電子写真方式の画像形成装置）を使用するようになってきている。
【０００３】
これら転写材担持体や中間転写体には、様々な機械的または電気的外力が加えられるため、これら外力に対する耐久性、すなわち機械的強度、耐摩耗性や電気的耐久性といった様々な特性が要求される。
【０００４】
特に、フルカラー電子写真装置の場合、連続的に転写が行われるため、転写材担持体または中間転写体のチャージアップ特性や耐電圧特性の条件も、さらに厳しくする必要が生じている。
【０００５】
従来、転写材担持体または中間転写体としては、テフロン（R）、ポリエステル、ポリフッ化ビニリデン、トリアセテートおよびポリカーボネートなどの樹脂や、イソプレン、ブタジエン、スチレン−ブタジエン、クロロプレン−アクリロゴム、ウレタン、シリコーン、アクリルなどのエラストマーが用いられてきたが、これら単体では抵抗値が高過ぎて、連続転写時にチャージアップが発生し、転写抜けやその他転写不良などの問題があった。
【０００６】
また、抵抗値を下げるために、カーボンブラック、金属、金属酸化物などの導電性フィラーの分散、または、金属ハロゲン原子化物など金属塩のイオン導電性物質の添加などの方法が採られることもあるが、一般にこれらの方法では、絶縁破壊電圧の低下、機械的強度の低下、電気的・機械的耐久劣化などが起こりやすい。原因としては、導電性フィラーを分散する場合、分散の不均一性またはフィラーの凝集などにより、ミクロ的な抵抗の不均一化が起こることにより絶縁破壊電圧が低下し、フィラーの凝集により、結着樹脂本来の機械的強度を低下させると推測される。また、金属塩などのイオン導電性物質の添加は、一般に樹脂やエラストマーとの相溶性が悪く、またマイグレートしやすく耐久性がない。
【０００７】
またさらに、電子写真プロセスの高速化、電子写真画質の高精細化、フルカラー化に伴い、さらに優れた機械的強度、耐摩耗性、電気的耐久性を有する転写材担持体および中間転写体が望まれている。加えて、種々の環境下においても安定性の高い転写材担持体および中間転写体が望まれている。
【０００８】
以上の問題を解決する上で、特開平１０−１０４８５６号公報に記載の手段によって、かなりの改善が見られるようになってきたが、現時点では超高耐久の連続試験ではまだ問題が残る。
【０００９】
なお、転写帯電手段が、転写材担持体または中間転写体に接触して転写帯電を行う接触転写帯電部材（帯電ローラー、帯電ブラシ、帯電ブレードなど）を有する接触転写帯電手段である場合、転写材担持体や中間転写体に直接電界がかかるため、上記問題がより顕著に現れる。
【００１０】
【特許文献１】
特開平１０−１０４８５６号公報
【００１１】
【発明が解決しようとする課題】
本発明の目的は、上記問題を解決し、優れた機械的強度、耐摩耗性、電気的耐久性を有し、種々の環境下においても安定性の高い転写材担持体および中間転写体、および、該転写材担持体または該中間転写体を有する電子写真装置を提供することにある。
【００１２】
【課題を解決するための手段】
本発明者らは、鋭意検討の結果、転写材担持体および中間転写体を特定の層構成とすることで、上記目的を達成することができることを見いだした。
【００１３】
すなわち、本発明は、トナー像が転写される転写材を担持するための転写材担持体において、
電荷輸送物質と結着樹脂を含有する電荷輸送層、および、
導電層
を有することを特徴とする転写材担持体である。
【００１４】
また、電子写真感光体上に形成されたトナー像が転写され、転写された該トナー像を担持するための中間転写体において、
電荷輸送物質と結着樹脂を含有する電荷輸送層、および、
導電層
を有することを特徴とする中間転写体である。
【００１５】
また、本発明は、上記転写材担持体または中間転写体を有する電子写真装置である。
【００１６】
本発明の転写材担持体または中間転写体は、上記構成を採用することにより、電気的な均一性、機械的強度を持たせることが可能になり、耐電圧の低下や機械的強度の低下がほとんど見られない。
【００１７】
また、導電層上に電荷輸送層を積層することにより、電荷の注入が速やかに起こり、転写電流の低減し、異常放電が起きにくくなり、画質の劣化が起こりにくい。
【００１８】
また、連続耐久を行っても、電荷の蓄積が起こらずチャージアップによる画像劣化が起こりにくい。特に、導電層を有することにより、機械的耐久特性に優れ、ヘビーデューティーの複写機・プリンターへの実装が可能になる。
【００１９】
つまり、電子写真装置の高速化、超高耐久連続転写プロセスにおいても、高画質・高耐久を維持することができる。
【００２０】
【発明の実施の形態】
以下、本発明をより詳細に説明する。
【００２１】
上述のとおり、本発明の転写材担持体および中間転写体は、電荷輸送物質と結着樹脂を含有する電荷輸送層、および、導電層を有することを特徴とする。
【００２２】
上記電荷輸送物質は、結着樹脂との相溶性が良く、電気的、機械的耐久劣化もほとんど見られないという点で、窒素原子およびベンゼン環を有する構造を有することが好ましく、その中でも、トリフェニルアミン構造、ヒドラゾン構造またはビフェニルジアミン構造を有することがより好ましい。
【００２３】
さらに、上記電荷輸送物質は、下記式（１）、（２）または（３）で示される構造を有することがより一層好ましい。
【００２４】
【外７】
2004191825.tif 000002
（式（１）中、Ｒ１１〜Ｒ１６は、それぞれ独立に、水素原子、ハロゲン原子、置換または無置換のアルキル基、置換または無置換のアルケニル基、置換または無置換のアリール基、置換または無置換のアルコキシ基、置換または無置換のアリールアミノ基、置換または無置換のアリールエーテル基、置換または無置換のアミノ基、または、置換または無置換のアミノアリールエーテル基を示すか、または、Ｒ１１とＲ１２は結合して環を形成してもよいし、Ｒ１３とＲ１４は結合して環を形成してもよいし、Ｒ１５とＲ１６は結合して環を形成してもよい。）
【００２５】
【外８】
2004191825.tif 000003
（式（２）中、Ｒ２１、Ｒ２２は、それぞれ独立に、水素原子、ハロゲン原子、置換または無置換のアルキル基、置換または無置換のアルケニル基、置換または無置換のアリール基、置換または無置換のアルコキシ基、置換または無置換のアルキリデン基、または、縮合多環式炭化水素を含む１価の基を示す。Ｒ２３、Ｒ２４は、それぞれ独立に、置換または無置換のアルキル基、置換または無置換のアルケニル基、置換または無置換のアリール基、置換または無置換のアルコキシ基、置換または無置換のアルキリデン基、または、縮合多環式炭化水素を含む１価の基を示し、Ｒ２３、Ｒ２４の少なくとも一方は、置換または無置換のアリール基である。）
【００２６】
【外９】
2004191825.tif 000004
（式（３）中、Ｒ３１、Ｒ３３は、それぞれ独立に、置換または無置換のアルキル基、置換または無置換のアルケニル基、または、置換または無置換のアルコキシ基を示す。Ｒ３２およびＲ３４は、それぞれ独立に、置換または無置換のアルキル基、置換または無置換のアルケニル基、置換または無置換のアリール基、または、置換または無置換のアルコキシ基を示す。）
【００２７】
上記ハロゲン原子としては、フッ素原子、塩素原子、臭素原子などが挙げられ、アルキル基としては、メチル基、エチル基、プロピル基、イソプロピル基、ベンジル基などが挙げられ、アルケニル基としては、ビニル基、プロぺニル基などが挙げられ、アリール基としては、フェニル基、トリル基、ナフチル基などが挙げられ、アルコキシ基としては、メトキシ基、エトキシ基、プロポキシ基などが挙げられ、アリールアミノ基としては、アミノフェニル基などが挙げられ、アリールエーテル基としては、フェノキシ基などが挙げられ、アミノ基としては、ジフェニルアミノ基、メチルフェニルアミノ基などが挙げられ、アミノアリールエーテル基としては、アミノフェニルエーテル基などが挙げられる。
【００２８】
また、上記Ｒ１１とＲ１２や、Ｒ１３とＲ１４や、Ｒ１５とＲ１６が結合して環を形成する場合、形成される環としては、フルオレン環、カルバゾール環、キノリン環などが挙げられる。
【００２９】
以下に、本発明の転写材担持体または中間転写体に使用される電荷輸送物質の好適例を示す。
【００３０】
【外１０】
2004191825.tif 000005
【００３１】
【外１１】
2004191825.tif 000006
【００３２】
【外１２】
2004191825.tif 000007
【００３３】
【外１３】
2004191825.tif 000008
【００３４】
【外１４】
2004191825.tif 000009
【００３５】
【外１５】
2004191825.tif 000010
【００３６】
【外１６】
2004191825.tif 000011
【００３７】
【外１７】
2004191825.tif 000012
【００３８】
【外１８】
2004191825.tif 000013
【００３９】
【外１９】
2004191825.tif 000014
【００４０】
【外２０】
2004191825.tif 000015
【００４１】
また、電荷輸送層の結着樹脂としては、ポリカーボネート、ポリアリレート、ポリエステル、ポリエチレン、ポリプロピレン、ポリメタクリレート、ポリアミド、ポリイミド、ポリウレタン、ポリシロキサン、ポリフッ化ビニリデン、クロロプレン−アクリロゴムなどが挙げられる。これらは１種または２種以上用いてもよく、また、共重合体であってもよい。
【００４２】
一方、本発明の転写材担持体または中間転写体の導電層は、少なくとも金属からなる層、または、少なくとも導電性フィラーを分散させた結着樹脂からなる層であることが好ましい。
【００４３】
上記金属としては、アルミニウム、鉄、金、白金、銀、銅、亜鉛、チタン、ニッケル、スズなどや、これらの合金（ステンレスなど）が挙げられる。
【００４４】
上記導電性フィラーとしては、アルミニウム、銅、ニッケルなどの金属微粒子、ケッチェンブラックＥＣ、ケッチェンブラック６００ＪＤなどの導電性カーボンブラック、酸化チタン、アルミニウムドープ酸化亜鉛、酸化スズ被覆酸化チタン、酸化スズ、酸化スズ被覆硫酸バリウム、チタン酸カリウムなどの導電性金属酸化物、ポリアニリン、ポリピロール、ポリチオフェンなどの導電性高分子微粒子、テトラアルキルアンモニウム塩、トリアルキルベンジルアンモニウム塩、アルキルスルフォン酸塩、アルキルベンゼンスルホン酸塩、アルキルサルフェート、グリセリン脂肪酸エステル、ソルビタン脂肪酸エステル、ポリオキシエチレンアルキルアミン、ポリオキシエチレン脂肪族アルコールエステル、アルキルベタイン、過塩素酸リチウムなどのイオン導電性物質が挙げられる。これらは１種または２種以上用いてもよい。
【００４５】
上記導電層の結着樹脂としては、ポリカーボネート、ポリアリレート、ポリエステル、ポリエチレン、ポリプロピレン、ポリメタクリレート、ポリアミド、ポリイミド、ポリウレタン、ポリシロキサン、ポリフッ化ビニリデン、クロロプレン−アクリロゴムなどが挙げられる。これらは１種または２種以上用いてもよく、また、共重合体であってもよい。
【００４６】
また、本発明の転写材担持体や中間転写体の電荷輸送層や導電層には、必要に応じて種々の添加剤を配合してもよい。添加剤としては、例えば、金属せっけんなどの安定剤、フェノール系、チオ系、リン系などの酸化防止剤、フッ素系、シリコーン系などの離型剤、臭素系、リン酸系、シロキサン系などの難燃剤などが挙げられる。
【００４７】
本発明の転写材担持体および中間転写体において、電荷輸送層における電荷輸送物質の添加量は、電荷輸送層の結着樹脂１００質量部に対して１〜３００質量部であることが好ましく、さらには１０〜２００質量部であることがより好ましい。電荷輸送物質と結着樹脂との配合は、公知の方法、例えば、単純ブレンドして溶融混練する、結着樹脂溶液中に電荷輸送物質を溶解する、などの方法で行うことができる。
【００４８】
また、本発明の転写材担持体および中間転写体において、導電層が少なくとも導電性フィラーを分散させた結着樹脂からなる層である場合、導電層における導電性フィラーの添加量は、導電層の結着樹脂１００質量部に対して１〜３００質量部であることが好ましい。また、導電層の体積抵抗率は１０１４Ω・ｃｍ以下であることが好ましく、さらには１０１２Ω・ｃｍ以下であることがより好ましい。導電性フィラーと結着樹脂との配合は、公知の方法、例えば、単純ブレンドして溶融混練分散する、結着樹脂溶液中に導電性フィラーを分散する、などの方法で行うことができる。
【００４９】
また、本発明の転写材担持体および中間転写体において、導電層が少なくとも導電性フィラーを分散させた結着樹脂からなる層である場合、導電層の機械的強度は、引っ張り弾性率（ヤング率）で、４００〜１００００ＭＰａであることが好ましく、さらには８００〜８０００ＭＰａであることがより好ましい。引っ張り弾性率（ヤング率）が４００ＭＰａ以下の場合、伸びが発生して、トナー画像の乱れが現れる場合があり、引っ張り弾性率（ヤング率）が１００００ＭＰａ以上の場合、導電層が脆くなり、ベルト形状の転写材担持体や中間転写体では、耐久によってクラックなどの劣化が起こる場合がある。
【００５０】
本発明の、電荷輸送層および導電層を有する転写材担持体および中間転写体は、各層を押し出し成型、射出成型、ブロー成型、キャスト成型などの方法により形成することができ、フィルム形状、シート形状、ベルト形状、ドラム形状の形状を採ることが可能である。各層を積層する方法としては、共押し出し成型する方法、または、形成後の導電層上に電荷輸送層をラミネート成型、キャスト成型する方法などが挙げられる。また、電荷輸送層と導電層とを別々に作製した後、接着して積層フィルムを作製する方法もある。
【００５１】
電荷輸送層・導電層とは別の層をさらに設ける場合も同様である。
【００５２】
また、本発明の転写材担持体および中間転写体の形状は、用いる電子写真装置によって任意の最も好ましい形状にするのがよい。例えば、シート形状、また、シートを２つのアルミニウムシリンダーの間に張架することによってドラム形状（図１参照）、また、シート端部を熱融着、超音波融着、接着剤による接着などの方法によってエンドレスベルト形状などが挙げられる。
【００５３】
本発明の転写材担持体および中間転写体の各層の合計膜厚は、結着樹脂のヤング率や体積抵抗率や比誘電率によって異なるが、４０μｍ〜５０００μｍであることが好ましく、さらには５０μｍ〜８００μｍであることがより好ましい。
【００５４】
各層の膜厚としては、電子写真装置によるが、電荷輸送層は０．１μｍ〜１０００μｍであることが好ましく、さらには１μｍ〜２００μｍであることがより好ましい。また、導電層は１μｍ〜５０００μｍであることが好ましく、さらには１０μｍ〜８００μｍであることがより好ましい。
【００５５】
また、本発明の転写材担持体および中間転写体は、その表面および／または裏面に、保護層、誘電層、抵抗層などを設けてもよい。
【００５６】
次に、本発明の転写材担持体を有する電子写真装置の概略構成を図３〜図６に示す。図３〜図６に示される電子写真装置は、いずれもフルカラー電子写真装置である。
【００５７】
まず、図３を参照して簡単に説明する。
【００５８】
図３に示されるフルカラー電子写真装置は、回転自在に軸支されて矢印ａ方向に回転するドラム形状の電子写真感光体（感光ドラム）３３を備え、感光ドラム３３を均一に帯電する一次帯電手段（一次帯電器）３４と、色分解された光像、または、これに相当する光像を照射し、感光ドラム３３上に静電潜像を形成する露光手段（例えば、レーザービーム露光装置など）３２と、感光ドラム３３上の静電潜像を可視画像とする現像手段（回転式現像装置）３１とを具備する。
【００５９】
回転式現像装置３１は、４色のトナー（イエロー、マゼンタ、シアン、ブラック）を各々収納する４個の現像器３１Ｙ、３１Ｍ、３１Ｃ、３１ＢＫと、これら４個の現像器を保持し、かつ、回転自在に軸支された略円柱形状の筐体とからなっている。この回転式現像装置３１は、筐体の回転によって所望の現像器を感光ドラム３３の外周面と対向する位置に搬送し、感光ドラム上の静電潜像の現像を行い、４色のフルカラー現像が可能となるように構成されている。
【００６０】
感光ドラム３３上の可視画像、すなわちトナー像は、転写材担持体１０に担持されて搬送される転写材Ｐに転写される。図３において、転写材担持体１０は、回転自在に軸支されたドラム形状である。
【００６１】
以下に、上述した構成のフルカラー電子写真装置によるフルカラー画像の形成工程を簡単に説明する。
【００６２】
感光ドラム３３に、一次帯電器３４により均一な帯電を行った後、露光手段３２にて画像情報に応じた光像Ｅが照射され、感光ドラム３３上に静電潜像が形成される。この静電潜像は、回転式現像装置３１により、感光ドラム３３にトナーでトナー像として可視化される。
【００６３】
一方、転写材Ｐは、レジストローラー３６により、画像と同期して転写材担持体１０へと送られ、グリッパー１５などによりその先端部を把持され、図中矢印ｂ方向に搬送される。
【００６４】
次いで、感光ドラム３３と当接する領域において、ドラム形状の転写材担持体１０の背面から、転写用放電器２１（転写帯電手段）によってトナーと逆極性のコロナ放電を受けることにより、感光ドラム３３上のトナー像が転写材Ｐに転写される。
【００６５】
転写材Ｐは、必要回数の転写が行われた後、除電用放電器２２、２３および２４により除電を受けつつ、分離爪２８の作用により転写材担持体１０から剥離され、搬送ベルト３８により定着器３９にて熱による定着を受けた後、機外に排出される。
【００６６】
他方、感光ドラム３３は、表面の残留トナーをクリーニング装置３７で清掃された後、再度、画像形成プロセスに供される。
【００６７】
また、転写材担持体１０表面も、同様にブレードまたはファーブラシなどを有するクリーニング装置３５ａおよびクリーニング補助手段３５ｂの作用により清掃された後、再度、画像形成プロセスに供される。
【００６８】
本発明においては、図２に示すように、転写用コロナ放電器２１（転写帯電手段）の転写材担持体１０の回転方向（矢印ｂの方向）下流側のシールド板に絶縁性部材２６、例えばポリカーボネート樹脂板などを設けて、転写コロナのうち感光ドラム３３方向に向かう転写コロナ量を多くした構成とすることが好ましい。
【００６９】
なお、図２において、２１は転写用放電器、２３は内側除電用放電器、２２および２４は外側除電用放電器、２５は放電ワイヤー、２６は絶縁性部材、２７は押圧部材、２８は分離爪、３１は回転式現像装置、矢印ｂは回転式現像装置の回転方向を示す。
【００７０】
また、本発明においては、転写材担持体１０の導入側から、その移動方向下流側に向けて伸びる、弾性を有した押圧部材２７を設けてもよい。この押圧部材２７は、例えば、ポリエチレン、ポリプロピレン、ポリエステル、ポリエチレンテレフタレートなどの、好ましくは体積抵抗率が１０１０Ω・ｃｍ以上、特に好ましくは１０１４Ω・ｃｍ以上である合成樹脂フィルムで構成し、転写部の全域にわたって配設される。また、この押圧部材２７は、それ自身の持つ弾性力により転写材担持体１０を押圧し、その転写材担持体１０側の先端部は転写材Ｐが感光ドラム３３に接触し終えた位置、もしくは、接触を開始する位置、または、極力近接した位置に対応する位置とするのが好ましい。
【００７１】
図４は、図３に示されたフルカラー電子写真装置において、転写材担持体１０の背面からトナーと逆極性の電荷を与える転写用コロナ放電器２１の代わりに、ブラシ帯電器２１ａ（転写帯電手段）を設けた例を示している。図４において、他の要素の構成および動作は図３のものと実質的に同じであるので、その詳細な説明は省略する。
【００７２】
図５は、形状をエンドレスベルト形状にした本発明の転写材担持体を用いた電子写真装置の例を示している。
【００７３】
図５に示された電子写真装置は、感光ドラム４１ａ〜４１ｄを有し、その周りに一次帯電器４２ａ〜４２ｄ、露光手段４３ａ〜４３ｄ、現像器４４ａ〜４４ｄ、転写帯電器４５ａ〜４５ｄ、除電放電器４６ａ〜４６ｄおよび４７ａ〜４７ｄ、感光ドラム用クリーニング装置４８ａ〜４８ｄが配置され、さらに、これらのユニットを貫通するように感光ドラムの下方にエンドレスベルト形状の本発明の転写材担持体４０が配置され、ウレタンブレード４９を有する転写材担持体用クリーニング装置５０が配置される。
【００７４】
転写材Ｐは給紙ローラーにより給紙された後、エンドレスベルト形状の転写材担持体４０により各転写用放電器４５ａ〜４５ｄが配置された転写部を通して搬送される。
【００７５】
図６は、図５に示された電子写真装置において、転写帯電器４５ａ〜４５ｄに代えて、転写用ブレード帯電器４５ｅ〜４５ｈを使用した例を示している。図６において、他の要素の構成および動作は図５のものと実質的に同じであるので、その詳細な説明は省略する。
【００７６】
次に、本発明の中間転写体を有する電子写真装置の概略構成を図７、図８に示す。図７、図８に示される電子写真装置は、いずれもフルカラー電子写真装置である。
【００７７】
図７は、エンドレスベルト形状の本発明の中間転写体を用いた電子写真装置の例を示している。この電子写真装置は、感光ドラム５１を有し、その周りに一次帯電ローラー５２、露光手段５３、回転現像器５４、一次コロナ転写帯電器５５（転写帯電手段）、感光ドラム用クリーニング装置５６が配置され、さらに感光ドラムの下方にエンドレスベルト形状の本発明の中間転写体５７が配置され、中間転写体ユニットには二次転写帯電器５８（転写帯電手段）が配置される。
【００７８】
転写材Ｐは給紙ローラーにより給紙された後、エンドレスベルト形状の中間転写体５７と、二次転写ローラー５８との間の二次転写部を通して搬送される。
【００７９】
図８は、図７に示された電子写真装置において、一次コロナ転写帯電器５５ａに代えて、一次転写ローラー帯電器５５ｂを使用した例を示している。図８において、他の要素の構成および動作は図７のものと実質的に同じであるので、その詳細な説明は省略する。
【００８０】
転写帯電手段が、転写材担持体または中間転写体に接触して転写帯電を行う接触転写帯電部材（帯電ローラー、帯電ブラシ、帯電ブレードなど）を有する接触転写帯電手段である場合、環境変動の少ない安定した転写帯電を行わせることが可能である。
【００８１】
【実施例】
以下、実施例にて本発明をより一層詳細に説明する。
【００８２】
〔実施例１〕
ポリカーボネート樹脂（三菱ガス化学（株）製、商品名「ユーピロンＳ−１０００」）７０質量部と、上記式（ＣＴ−４６）で示される構造を有する電荷輸送物質３０質量部を、ベント付き二軸押出機を用いてペレット化した。得られたペレットを圧縮成型して厚さ５０μｍのフィルムＡ（電荷輸送層用）を作製した。
【００８３】
また、ポリカーボネート樹脂（三菱ガス化学（株）製、商品名「ユーピロンＳ−１０００」）９０質量部と、導電性カーボン（三菱化学製、商品名「ケッチェンブラックＥＣ」）１０質量部を、ベント付き二軸押出機を用いてペレット化した。得られたペレットを圧縮成型して厚さ１００μｍのフィルムＢ（導電層用）を作製した。導電層の体積抵抗率は１０１０Ω・ｃｍであり、引っ張り弾性率（ヤング率）は２４００ＭＰａであった。
【００８４】
フィルムＡとフィルムＢとを熱融着し、総膜厚１５０μｍの２層フィルムを作製した。
【００８５】
上記２層フィルムを用いて、図１に示す構成のドラム形状の転写材担持体を作製した。
【００８６】
すなわち、図１に示すように、２層フィルム１１のフィルムＢ（導電層）を内側にして、２つのアルミニウムシリンダー１２、１３の間に張架して転写材担持体１０を作製した。２層フィルム１１の両端部は転写材担持体１０を構成する２つのアルミニウムシリンダー１２、１３を連結する連結部１４上に固定した。
【００８７】
本実施例において使用した電子写真装置は、特記のない限り、図３に示す構成の装置である。
【００８８】
転写材担持体１０の直径を１６０ｍｍ、移動速度を１６０ｍｍ／ｓと設定した。また、感光ドラム３３などの移動スピードであるプロセススピードも１６０ｍｍ／ｓとした。また、転写用コロナ放電器２１の開口幅は１９ｍｍに、放電ワイヤー２５と感光ドラム３３の外周面との距離は１０．５ｍｍに、放電ワイヤー２５と転写用コロナ放電器２１のシールド板底面との距離は１６ｍｍに、それぞれ設定した。また、押圧部材２７としては、ポリエチレンテレフタレート樹脂フィルムを用いた。
【００８９】
本実施例においては、図３に示す構成の電子写真装置にて、マイナス極性に帯電されて感光ドラム３３に潜像を形成し、平均粒径８μｍのトナーを用いて反転現像にてトナー画像を得た。
【００９０】
トナーに使用した樹脂は、色材その他微量の帯電制御性や潤滑性を向上させるための添加剤などにより構成されており、現像器中でキャリア粒子と摩擦帯電されて、マイナス極性に帯電するものである。
【００９１】
その後、このトナー画像を上記構成の転写手段によりプラス極性により転写材担持体１０上の転写材に転写した。次いで転写材を転写材担持体１０より分離し、定着器にて定着した。
【００９２】
本実施例においては、転写材担持体１０の表面をウレタンブレードを有するクリーニング装置３５ａ、およびクリーニング補助手段３５ｂによりクリーニングした。
【００９３】
図３に示す構成のフルカラー電子写真装置にて、１０００００枚の画像出力耐久テストを行った。その結果、初期画像は転写ムラなどのない良好な画像であり、耐久後も初期と同様の良好な画像を得ることができた。
【００９４】
〔実施例２〕
実施例１で用いた電荷輸送物質の代わりに、上記式（ＣＴ−２８）で示される構造を有する電荷輸送物質４０質量部を用いた以外は、実施例１と同様にして転写材担持体を作製し、実施例１と同様に評価した。
【００９５】
〔実施例３〕
実施例１で用いたポリカーボネート樹脂の代わりに、ポリアリレート樹脂（ユニチカ（株）製、商品名「Ｕ−１００」）を９０質量部と、導電性カーボン（三菱化学製、商品名「ケッチェンブラックＥＣ」）１０質量部を、ベント付き二軸押出機を用いてペレット化した。得られたペレットを圧縮成型して厚さ１００μｍのフィルムＣ（導電層用）を作製した。導電層の体積抵抗率は１０９Ω・ｃｍであり、引っ張り弾性率（ヤング率）は２７００ＭＰａであった。
【００９６】
実施例１で用いたポリカーボネート樹脂の代わりに、ポリアリレート樹脂（ユニチカ（株）製、商品名「Ｕ−１００」）を７０質量部、実施例１で用いた電荷輸送物質の代わりに、上記式（ＣＴ−４１）で示される構造を有する電荷輸送物質３０質量部を塩化メチレン１００質量部に溶解し、フィルムＣ上にキャスティング法により６０ミクロンのフィルムを成型し、総膜厚１６０μｍの積層の２層フィルムを作製した。
【００９７】
その後、実施例１と同様にして転写材担持体を作製し、実施例１と同様に評価した。
【００９８】
〔比較例１〕
実施例１において、電荷輸送物質を添加せずに、その他は実施例１と同様に転写材担持体を作製し、実施例１と同様に評価した。
【００９９】
〔実施例４〕
実施例１で用いた導電性カーボンの代わりに、ペイント用銅フィラー３０質量部を用いた以外は、実施例１と同様にして、総膜厚１５０μｍの２層フィルムを得た。導電層の体積抵抗率は１０１２Ω・ｃｍであり、引っ張り弾性率（ヤング率）は２８００ＭＰａであった。
【０１００】
上記２層フィルムを導電層を内側にしてエンドレスベルト形状に成型して、転写材担持体を作製した。
【０１０１】
図５に示す構成のフルカラー電子写真装置にて、実施例１と同様のトナーを用いて、５００００枚の画像出力耐久テストを行った。その結果、初期画像は転写ムラなどのない良好な画像であり、耐久後も初期と同様の良好な画像を得ることができた。
【０１０２】
〔実施例５〕
実施例３で作製した２層フィルムをエンドレスベルト形状に成型して、転写材担持体を作製し、実施例４と同様に評価した。
【０１０３】
〔比較例２〕
実施例５において、導電性フィラーを添加せずに、その他は実施例５と同様にして転写材担持体を作製し、実施例５と同様に評価した。
【０１０４】
〔実施例６〕
ポリカーボネート樹脂（三菱ガス化学（株）製、商品名「ユーピロンＳ−１０００」）５０質量部と、上記式（ＣＴ−１６）で示される構造を有する電荷輸送物質５０質量部を、塩化メチレン１００質量部に溶解し、エンボス加工した５０μｍのアルミシート上にキャスティング法により６０ミクロンのフィルムを成型し、総膜厚１１０μｍの２層フィルムを作製した。
【０１０５】
上記２層フィルムをエンドレスベルト形状に成型して中間転写体を作製した。
【０１０６】
図８に示す構成のフルカラー電子写真装置にて、実施例１と同様のトナーを用いて、５００００枚の画像出力耐久テストを行った。その結果、初期画像は転写ムラなどのない良好な画像であり、耐久後も初期と同様の良好な画像を得ることができた。
【０１０７】
〔比較例３〕
実施例６において、電荷輸送物質を添加せずに、その他は実施例６と同様にして中間転写体を作製し、実施例６と同様に評価した。
【０１０８】
〔実施例７〕
ポリカーボネート樹脂（三菱ガス化学（株）製、商品名「ユーピロンＳ−２０００」）９３質量部と、導電性カーボン（三菱化学（株）製、商品名「ケッチェンブラック６００ＪＤ」）７質量部を、ベント付き二軸押出機を用いてペレット化した。得られたペレットを押し出し成型により厚さ１００μｍのフィルムＤ（導電層用）を作製した。このシートの体積抵抗率は１０８Ω・ｃｍであり、引っ張り弾性率（ヤング率）は２２００ＭＰａであった。
【０１０９】
ポリアリレート樹脂（ユニチカ（株）製、商品名「Ｕ−１００」）６０質量部と、上記式（ＣＴ−１１）で示される構造を有する電荷輸送物質４０質量部を、塩化メチレン１００質量部に溶解し、フィルムＤ上にキャスティング法により３０ミクロンのフィルムを成型し、総膜厚１３０μｍの２層フィルムを作製した。
【０１１０】
上記２層フィルムをエンドレスベルト形状に成型して中間転写体を作製した。
【０１１１】
図８に示す構成のフルカラー電子写真装置にて、実施例１と同様のトナーを用いて、５００００枚の画像出力耐久テストを行った。その結果、初期画像は転写ムラなどのない良好な画像であり、耐久後も初期と同様の良好な画像を得ることができた。
【０１１２】
〔比較例４〕
ポリアリレート樹脂（ユニチカ（株）製、商品名「Ｕ−１００」）７０質量部と、上記式（ＣＴ−４１）で示される構造を有する電荷輸送物質３０質量部を、塩化メチレン１００質量部に溶解し、キャスティング法により膜厚１２０μｍのフィルムを成型し、このフィルムをエンドレスベルト上に成型して転写材担持体を作製し、実施例４と同様に評価した。初期画像は良好であったが１５０００枚頃よりベルトにクラックが入り、画像ムラが生じ始め、約２００００枚でベルト破断が起こった。
【０１１３】
実施例１〜７および比較例１〜３の評価結果を表１に示す。
【０１１４】
【表１】
2004191825.tif 000016
【０１１５】
〔実施例８〕
ポリカーボネート樹脂（三菱ガス化学（株）製、商品名「ユーピロンＳ−１０００」）５０質量部と、上記式（ＣＴ−１６）で示される構造を有する電荷輸送物質５０質量部とを塩化メチレン１００質量部に溶解し、導電性カーボンを分散した８０μｍポリイミドフィルム上にキャスティング法により３０μｍのフィルムを成型し、総膜厚１１０μｍの積層のフィルムを作製した。
【０１１６】
導電性ポリイミドフィルムの体積抵抗率は１０１０Ω・ｃｍであり、引っ張り弾性率（ヤング率）は６５００ＭＰａであった。
【０１１７】
このフィルムをエンドレスベルト状に成型して中間転写体を作製し、図８に示す構成の電子写真装置と実施例１と同様のトナーを用いて出力画像を評価したところ、転写ムラなどのない安定した画像を得ることができた。
【０１１８】
さらに、同じ電子写真装置にて１０００００枚の画像出力耐久テストを行ったところ、耐久後も初期と同様のムラのない安定した画像を得ることができた。
【０１１９】
〔比較例５〕
実施例８において、導電性ポリイミドフィルムの代わりに膜厚１００μｍの導電性ポリウレタンシートを用いた以外は、実施例８と同様にして中間転写体を作製し、実施例８と同様に評価した。導電性ポリウレタンシートの体積抵抗率は１０１０Ω・ｃｍであり、引っ張り弾性率（ヤング率）は２００ＭＰａであった。
【０１２０】
初期よりベルトの伸びによる画像乱れが起き、５０００枚でベルト破断が起こった。
【０１２１】
〔比較例６〕
実施例８において、導電性ポリイミドフィルムの代わりに膜厚５０μｍの導電性エポキシ樹脂シートを用いた以外は、実施例８と同様にして中間転写体を作製し、実施例８と同様に評価した。導電性エポキシ樹脂シートの体積抵抗率は１０９Ω・ｃｍであり、引っ張り弾性率（ヤング率）は１５０００ＭＰａであった。
【０１２２】
１００枚でクラックが生じた。
【０１２３】
【発明の効果】
以上のように、本発明によれば、優れた機械的強度、耐摩耗性、電気的耐久性を有し、種々の環境下においても安定性の高い転写材担持体および中間転写体、および、該転写材担持体または該中間転写体を有する電子写真装置を提供することができる。
【図面の簡単な説明】
【図１】本発明の転写材担持体の概略構成図である。
【図２】転写装置の概略構成図である。
【図３】ドラム形状の本発明の転写材担持体を用いた電子写真装置の概略構成図である。
【図４】ドラム形状の本発明の転写材担持体を用いた電子写真装置の概略構成図である。
【図５】エンドレスベルト形状の本発明の転写材担持体を用いた電子写真装置の概略構成例である。
【図６】エンドレスベルト形状の本発明の転写材担持体を用いた電子写真装置の概略構成例である。
【図７】エンドレスベルト形状の本発明の中間転写体を用いた電子写真装置の概略構成の例である。
【図８】エンドレスベルト形状の本発明の中間転写体を用いた電子写真装置の概略構成の例である。
【符号の説明】
１０  転写材担持体
１２  シリンダー
１３  シリンダー
１４  連結部
１５  転写材グリッパー
２１  転写用帯電器
２２  外側除電用放電器
２４  外側除電用放電器
２３  内側除電用放電器
３１  回転式現像装置
３２  露光手段
３３  感光ドラム
３４  一次帯電器
３５ａ  クリーニング装置
３５ｂ  クリーニング補助手段
３６  レジストローラー
３７  クリーニング装置
３８  搬送ベルト
３９  定着器
４０  転写材担持体
４１ａ〜４１ｄ  感光ドラム
４２ａ〜４２ｄ  一次帯電器
４３ａ〜４３ｄ  露光手段
４４ａ〜４４ｄ  現像器
４５ａ〜４５ｄ  転写帯電器
４５ｅ〜４５ｈ  転写帯電器
４６ａ〜４６ｄ  除電放電器
４７ａ〜４７ｄ  除電放電器
４８ａ〜４８ｄ  感光ドラム用クリーニング装置
５１  感光ドラム
５２  一次帯電ローラー
５３  露光手段
５４  回転現像器
５５ａ  一次転写コロナ帯電器
５５ｂ  一次転写ローラー帯電器
５６  感光ドラム用クリーニング装置
５７  中間転写体
５８  二次転写帯電器
【図１】
2004191825.tif 000023
【図２】
2004191825.tif 000024
【図３】
2004191825.tif 000025
【図４】
2004191825.tif 000026
【図５】
2004191825.tif 000027
【図６】
2004191825.tif 000028
【図７】
2004191825.tif 000029
【図８】
2004191825.tif 000030